(57)【特許請求の範囲】
【請求項１】
単層又は複層の樹脂層からなる半導体加工シート用基材フィルムであって、
前記樹脂層の少なくとも１層が、樹脂密度が０．８７０〜０．９００ｇ／ｃｍ３、融解ピークにおける熱流量が２．５Ｗ／ｇ以下のオレフィン系樹脂を１０〜７０質量％含有する樹脂組成物からなる樹脂層（Ａ）であり、
基材フィルムと、前記基材フィルムの片面に積層された接着剤層とを備える半導体加工用シートの、前記基材フィルムに用いられる
ことを特徴とする半導体加工シート用基材フィルム。
【請求項２】
前記樹脂層（Ａ）と、
前記樹脂層（Ａ）を構成する前記樹脂組成物以外の材料からなる樹脂層（Ｂ）と
の２層からなることを特徴とする請求項１に記載の半導体加工シート用基材フィルム。
【請求項３】
前記オレフィン系樹脂の融解熱量ΔＨが、８５．０Ｊ／ｇ以下であることを特徴とする請求項１又は２に記載の半導体加工シート用基材フィルム。
【請求項４】
前記樹脂層（Ａ）を構成する前記樹脂組成物は、前記オレフィン系樹脂と、前記オレフィン系樹脂以外のオレフィン系樹脂とからなることを特徴とする請求項１〜３のいずれか一項に記載の半導体加工シート用基材フィルム。
【請求項５】
前記樹脂層（Ａ）の軟化温度は、９０〜１２０℃であることを特徴とする請求項１〜４のいずれか一項に記載の半導体加工シート用基材フィルム。
【請求項６】
前記樹脂層（Ｂ）は、エチレン−（メタ）アクリル酸共重体を主成分とする樹脂組成物からなることを特徴とする請求項２〜５のいずれか一項に記載の半導体加工シート用基材フィルム。
【請求項７】
前記樹脂層（Ｂ）のエチレン−（メタ）アクリル酸共重体における構成成分としての（メタ）アクリル酸の含有量は、５〜２０質量％であることを特徴とする請求項６に記載の半導体加工シート用基材フィルム。
【請求項８】
前記接着剤層は、アクリル重合体、エポキシ樹脂及び硬化剤を含有する接着剤組成物から構成されることを特徴とする請求項１〜７のいずれか一項に記載の半導体加工シート用基材フィルム。
【請求項９】
請求項１〜８のいずれか一項に記載の半導体加工シート用基材フィルムと、
前記半導体加工シート用基材フィルムの片面に積層された接着剤層と
を備えた半導体加工シート。
【請求項１０】
前記接着剤層は、アクリル重合体、エポキシ樹脂及び硬化剤を含有する接着剤組成物から構成されることを特徴とする請求項９に記載の半導体加工シート。
【請求項１１】
前記半導体加工シート用基材フィルムにおける前記樹脂層（Ａ）は、前記接着剤層と接していることを特徴とする請求項９又は１０に記載の半導体加工シート。
【請求項１２】
基材フィルムと、前記基材フィルムの片面に積層された接着剤層とを備えた半導体加工シートの前記接着剤層を介して、前記半導体加工シートを半導体ウェハに貼付した後、前記半導体ウェハを半導体チップに切断する工程と、
前記半導体加工シート用基材フィルムと前記接着剤層との界面で両者を剥離し、前記接着剤層付きのチップにする工程と、
前記接着剤層付きのチップを、前記接着剤層を介して回路付き基板に接着する工程と
を含む半導体装置の製造方法に用いられる半導体加工シートであって、
前記基材フィルムが、請求項１〜８のいずれか一項に記載の半導体加工シート用基材フィルムであることを特徴とする半導体加工シート。
【請求項１３】
請求項９〜１１のいずれか一項に記載の半導体加工シートを、前記接着剤層を介して半導体ウェハに貼付した後、前記半導体ウェハを半導体チップに切断する工程と、
前記半導体加工シート用基材フィルムと前記接着剤層との界面で両者を剥離し、前記接着剤層付きのチップにする工程と、
前記接着剤層付きのチップを、前記接着剤層を介して回路付き基板に接着する工程と
を含むことを特徴とする半導体装置の製造方法。
【発明の詳細な説明】
【技術分野】
【０００１】
本発明は、半導体の加工、例えばダイシング及びダイボンディングに使用される半導体加工シート、当該半導体加工シートに用いられる基材フィルム、並びにそれらを使用した半導体装置の製造方法に関するものである。
【背景技術】
【０００２】
シリコン、ガリウムヒ素などの半導体ウェハ及び各種パッケージ類（以下、これらをまとめて「被切断物」と記載することがある）は、大径の状態で製造され、これらは素子小片（以下、「チップ」と記載する）に切断分離（ダイシング）されるとともに個々に剥離（ピックアップ）された後に、次の工程であるマウント工程に移される。この際、半導体ウェハ等の被切断物は、あらかじめ粘着シートに貼着された状態で、ダイシング、洗浄、乾燥、エキスパンディング、ピックアップ及びマウンティングの各工程に付される。【０００３】
従来より、被切断物のダイシング工程からピックアップ工程に至る工程では、半導体加工シートとして、基材フィルム上に粘着剤層が形成されてなるダイシングシートが用いられている。具体的には、被切断物は、粘着剤層を介してダイシングシートに固定された状態でダイシングに付され、ダイシング後のチップは、ダイシングシートの粘着剤層からピックアップされる。【０００４】
一方、ピックアップ工程及びマウンティング工程のプロセスを簡略化するために、ダイシング機能とチップを接着するための機能とを同時に兼ね備えた半導体加工シートとして、ダイシング・ダイボンディングシートが用いられることもある。このようなシートを用いる場合、被切断物は、接着剤層を介して基材フィルムに固定された状態でダイシングに付され、ダイシング後のチップは、基材フィルムから接着剤層とともにピックアップされる。次いで、チップに付着した接着剤層は、当該チップを基板等に接着（マウンティング）するのに使用される。このようなダイシング・ダイボンディングシートとしては、例えば特許文献１〜３に開示されるものが挙げられる。【０００５】
上記のようなダイシング・ダイボンディングシートにおいて、接着剤層付きのチップをピックアップするには、基材フィルムと接着剤層との剥離性が良好であることが要求される。
【先行技術文献】
【特許文献】
【０００６】
【特許文献１】特開平２−３２１８１号公報
【特許文献２】特開２００６−１５６７５４号公報
【特許文献３】特開２００７−０１２６７０号公報
【発明の開示】
【発明が解決しようとする課題】
【０００７】
しかしながら、従来のダイシング・ダイボンディングシートでは、特に、シートを長期保管した場合など、経時により接着剤層と基材フィルムとが密着し、その結果、基材フィルムと接着剤層との剥離性が低下して、チップのピックアップを良好に行うことができなくなることがあった。【０００８】
特に、近年は半導体装置の小型化・薄型化に伴い、当該半導体装置に搭載される半導体チップも薄型化が進んでいるため、上記のように基材フィルムと接着剤層との剥離性が低下すると、チップのピックアップが困難となるだけでなく、場合によっては、チップが割れたり欠けたりする等の不具合が発生する。【０００９】
本発明は、上記のような実状に鑑みてなされたものであり、良好なピックアップ性能を有し、かつ当該ピックアップ性能の経時的な低下を抑制することのできる半導体加工シート用基材フィルム及び半導体加工シートを提供することを目的とする。
【課題を解決するための手段】
【００１０】
上記目的を達成するために、第１に本発明は、単層又は複層の樹脂層からなる半導体加工シート用基材フィルムであって、前記樹脂層の少なくとも１層が、樹脂密度が０．８７０〜０．９００ｇ／ｃｍ３、融解ピークにおける熱流量が２．５Ｗ／ｇ以下のオレフィン系樹脂を１０〜７０質量％含有する樹脂組成物からなる樹脂層（Ａ）であることを特徴とする半導体加工シート用基材フィルムを提供する（発明１）。【００１１】
本発明に係る半導体加工シートは、特にダイシング・ダイボンディングシートとして好ましく使用することができるが、これに限定されるものではない。なお、本発明に係る半導体加工シートには、リングフレームを貼付するための別の基材及び粘着剤層を有するものも含まれるものとする。さらに、本発明における「シート」には、「テープ」の概念も含まれるものとする。【００１２】
上記発明（発明１）に係る半導体加工シート用基材フィルムは、上記樹脂組成物からなる樹脂層（Ａ）を備えることにより、良好なピックアップ性能を有し、かつ当該ピックアップ性能の経時的な低下を抑制することができる。【００１３】
上記発明（発明１）に係る半導体加工シート用基材フィルムは、前記樹脂層（Ａ）と、前記樹脂層（Ａ）を構成する前記樹脂組成物以外の材料からなる樹脂層（Ｂ）との２層からなってもよい（発明２）。【００１４】
上記発明（発明１，２）においては、前記オレフィン系樹脂の融解熱量ΔＨが、８５．０Ｊ／ｇ以下であることが好ましい（発明３）。【００１５】
上記発明（発明１〜３）において、前記樹脂層（Ａ）を構成する前記樹脂組成物は、前記オレフィン系樹脂と、前記オレフィン系樹脂以外のオレフィン系樹脂とからなることが好ましい（発明４）。【００１６】
上記発明（発明１〜４）において、前記樹脂層（Ａ）の軟化温度は、９０〜１２０℃であることが好ましい（発明５）。【００１７】
上記発明（発明２〜５）において、前記樹脂層（Ｂ）は、エチレン−（メタ）アクリル酸共重体を主成分とする樹脂組成物からなることが好ましい（発明６）。【００１８】
上記発明（発明６）において、前記樹脂層（Ｂ）のエチレン−（メタ）アクリル酸共重体における構成成分としての（メタ）アクリル酸の含有量は、５〜２０質量％であることが好ましい（発明７）。【００１９】
上記発明（発明１〜７）に係る半導体加工シート用基材フィルムは、基材フィルムと、前記基材フィルムの片面に積層された接着剤層とを備える半導体加工用シートの、前記基材フィルムに用いられることが好ましい（発明８）。【００２０】
上記発明（発明８）において、前記接着剤層は、アクリル重合体、エポキシ樹脂及び硬化剤を含有する接着剤組成物から構成されることが好ましい（発明９）。【００２１】
第２に本発明は、前記半導体加工シート用基材フィルム（発明１〜９）と、前記半導体加工シート用基材フィルムの片面に積層された接着剤層とを備えた半導体加工シートを提供する（発明１０）。【００２２】
上記発明（発明１０）において、前記接着剤層は、アクリル重合体、エポキシ樹脂及び硬化剤を含有する接着剤組成物から構成されることが好ましい（発明１１）。【００２３】
上記発明（発明１０，１１）において、前記半導体加工シート用基材フィルムにおける前記樹脂層（Ａ）は、前記接着剤層と接していることが好ましい（発明１２）。【００２４】
第３に本発明は、基材フィルムと、前記基材フィルムの片面に積層された接着剤層とを備えた半導体加工シートの前記接着剤層を介して、前記半導体加工シートを半導体ウェハに貼付した後、前記半導体ウェハを半導体チップに切断する工程と、前記半導体加工シート用基材フィルムと前記接着剤層との界面で両者を剥離し、前記接着剤層付きのチップにする工程と、前記接着剤層付きのチップを、前記接着剤層を介して回路付き基板に接着する工程とを含む半導体装置の製造方法に用いられる半導体加工シートであって、前記基材フィルムが、前記半導体加工シート用基材フィルム（発明１〜９）であることを特徴とする半導体加工シートを提供する（発明１３）。【００２５】
第４に本発明は、前記半導体加工シート（発明１０〜１２）を、前記接着剤層を介して半導体ウェハに貼付した後、前記半導体ウェハを半導体チップに切断する工程と、前記半導体加工シート用基材フィルムと前記接着剤層との界面で両者を剥離し、前記接着剤層付きのチップにする工程と、前記接着剤層付きのチップを、前記接着剤層を介して回路付き基板に接着する工程とを含むことを特徴とする半導体装置の製造方法を提供する（発明１４）。
【発明の効果】
【００２６】
本発明に係る半導体加工シート用基材フィルム及び半導体加工シートは、良好なピックアップ性能を有し、かつ当該ピックアップ性能の経時的な低下を抑制することができる。
【図面の簡単な説明】
【００２７】
【図１】本発明の第１の実施形態に係る半導体加工シートの断面図である。
【図２】本発明の第２の実施形態に係る半導体加工シートの断面図である。
【発明を実施するための形態】
【００２８】
以下、本発明の実施形態について説明する。
〔第１の実施形態〕
図１は、本発明の第１の実施形態に係る半導体加工シートの断面図の一例である。図１に示すように、本実施形態に係る半導体加工シート１は、基材フィルム２と、基材フィルム２の片面（図１では上面）に積層された接着剤層３とを備えている。なお、半導体加工シート１の使用前には、接着剤層３を保護するために、接着剤層３の露出面（図１では上面）に剥離可能な剥離シートを積層しておくことが好ましい。この半導体加工シート１は、テープ状、ラベル状など、あらゆる形状をとりうる。
【００２９】
本実施形態における基材フィルム２は、単層の樹脂層（Ａ）からなる。この樹脂層（Ａ）は、樹脂密度が０．８７０〜０．９００ｇ／ｃｍ３であり、融解ピークにおける熱流量が２．５Ｗ／ｇ以下であるオレフィン系樹脂（以下「オレフィン系樹脂Ｄ」ということがある。）を１０〜７０質量％含有する樹脂組成物を成形してなるものである。
【００３０】
ここで、本明細書における樹脂密度は、ＪＩＳ  Ｋ７１１２に準じて測定して得られる値とする。また、本明細書において、融解ピークにおける熱流量は、示差走査熱量計（ＤＳＣ）（試験例では、ティー・エイ・インスツルメント社製、型番：Ｑ２０００を使用）によって得られる値とする。本実施形態では、ＤＳＣを用い、試料を−４０℃から２５０℃まで、速度２０℃／ｍｉｎで昇温し、−４０℃まで急速冷却を行い、再度、速度２０℃／ｍｉｎで２５０℃まで昇温し、２５０℃で５分間保持した後、速度２０℃／ｍｉｎで−４０℃まで降温させることで、融解ピークを示す融解曲線を得て、得られた融解曲線から、融解ピークにおける熱流量及び後述する融解熱量ΔＨを算出する。
【００３１】
上記のように樹脂密度及び融解ピークにおける熱流量が規定されたオレフィン系樹脂Ｄを所定量含有する樹脂組成物を成形した樹脂層（Ａ）からなる基材フィルム２を用いることで、半導体加工シート１は、基材フィルム２と接着剤層３との間で良好な剥離性、すなわち良好なピックアップ性能を有するものとなり、かつ当該ピックアップ性能の経時的な低下を抑制し得るものとなる。このような効果が得られる理由については必ずしも明らかではないが、樹脂組成物中に含まれる、密度及び融解ピークにおける熱流量を規定したオレフィン系樹脂Ｄの結晶性が寄与していると考えられる。
【００３２】
本実施形態におけるオレフィン系樹脂Ｄの密度は、上記の通り０．８７０〜０．９００ｇ／ｃｍ３であり、好ましくは０．８９０〜０．９００ｇ／ｃｍ３であり、特に好ましくは０．８９５〜０．９００ｇ／ｃｍ３である。オレフィン系樹脂Ｄの密度が０．８７０ｇ／ｃｍ３未満では、オレフィン系樹脂Ｄを含有する樹脂組成物にタックが生じるため、樹脂組成物を成形する時にホッパー部分で詰まりを生じたり、成形したフィルムを巻きとると、フィルム同士がブロッキングしてしまうなどの支障が生じてしまう。一方、オレフィン系樹脂Ｄの密度が０．９００ｇ／ｃｍ３を超えると、経時により基材フィルム２と接着剤層３との剥離性が低下して、接着剤層３の基材フィルム２に対するピックアップ力が上昇し、上記の良好なピックアップ性能及びその継続性の効果が得られない。
【００３３】
本実施形態において、オレフィン系樹脂Ｄの融解ピークにおける熱流量は、上記の通り２．５Ｗ／ｇ以下であり、好ましくは２．３Ｗ／ｇ以下である。融解ピークにおける熱流量が２．５Ｗ／ｇを超えると、良好なピックアップ性能が得られない。また、本実施形態におけるオレフィン系樹脂Ｄの融解ピークにおける熱流量の下限は、１．０Ｗ／ｇであることが好ましい。融解ピークにおける熱流量が１．０Ｗ／ｇ以下であると、樹脂層（Ａ）の表面がべたつき始め、樹脂組成物を成形加工する時や、成形した基材フィルム２に接着剤層形成用の塗布液を塗布して接着剤層３を形成する時に、ハンドリング性が著しく低下することがある。
【００３４】
上記のような効果が得られる理由については必ずしも明らかではないが、融解ピークにおける熱流量が２．５Ｗ／ｇ以下であれば、オレフィン系樹脂Ｄの分子量分布がある程度広くなることにより、樹脂層（Ａ）の結晶化度が抑えられ、また接着剤層３との間に低分子量成分が移行することとなり、良好なピックアップ性能が発現すると考えられる。
【００３５】
また、本実施形態におけるオレフィン系樹脂Ｄの融解熱量ΔＨは、８５．０Ｊ／ｇ以下であることが好ましく、特に８３．０J／ｇ以下であることが好ましく、さらには８０．０J／ｇ以下であることが好ましい。オレフィン系樹脂Ｄの融解熱量ΔＨが８５．０J／ｇを超えると、良好なピックアップ性能が得られないおそれがある。なお、融解熱量ΔＨの下限値は、密度との関係や各樹脂の骨格でおのずと定まるが、理論上は０であることが好ましい。
【００３６】
オレフィン系樹脂Ｄとしては、密度及び融解ピークにおける熱流量が上記範囲内である、オレフィン単量体から選ばれる１種又は２種以上を重合した単独重合体又は共重合体が好ましい。オレフィン単量体としては、炭素数２〜１８のオレフィン単量体、炭素数３〜１８のα−オレフィン単量体等が挙げられる。このようなオレフィン単量体としては、例えば、エチレン、プロピレン、２−ブテン、オクテン等の炭素数２〜８のオレフィン単量体；プロピレン、１−ブテン、４−メチル−１−ペンテン、１−ヘキセン、１−オクテン、１−デセン、１−ドデセン、１−テトラデセン、１−オクタデセン等のα−オレフィン単量体などが挙げられる。これらオレフィン単量体の単独重合体又は共重合体であるオレフィン系樹脂Ｄは、１種を単独で又は２種以上を混合して使用することができる。
【００３７】
上記オレフィン系樹脂Ｄとしては、エチレンの単独重合体又は共重合体が好ましく、エチレンとα−オレフィン単量体との共重合体がさらに好ましい。α−オレフィン単量体としては、上述のものが挙げられる。上記オレフィン系樹脂Ｄの中でも、単量体単位としてエチレンを６０〜１００質量％、特に７０〜９９．５質量％含有する、エチレンの単独重合体又は共重合体（以下、「ポリエチレン」ということがある。）が好ましい。
【００３８】
なお、本明細書においては、密度が０．８７０ｇ／ｃｍ３以上、０．９１０ｇ／ｃｍ３未満のポリエチレンを超低密度ポリエチレン（ＶＬＤＰＥ）という。本実施形態においては、当該超低密度ポリエチレンの中でも密度が０．８７０〜０．９００ｇ／ｃｍ３のものをオレフィン系樹脂Ｄとして選択することが好ましい。かかる超低密度ポリエチレンは、上記の条件を満たすオレフィン系樹脂Ｄとして入手しやすい。
【００３９】
樹脂層（Ａ）を構成する樹脂組成物は、上記オレフィン系樹脂Ｄを８〜７０質量％含有し、好ましくは１０〜６５質量％含有し、特に好ましくは１０〜５０質量％含有する。上記オレフィン系樹脂Ｄの含有量が８質量％未満では、上記の良好なピックアップ性能及びその継続性の効果が得られない。また、上記オレフィン系樹脂Ｄの含有量が７０質量％を超えると、得られる基材フィルム２の弾性率が下がってしまうため、二次加工などを行う際に、ハンドリング性に関して問題が生じてしまう。さらに、上記オレフィン系樹脂Ｄの含有量が７０質量％を超えると、オレフィン系樹脂Ｄの密度の低さから、巻き重なった基材フィルム２にてブロッキングが発生し、基材フィルム２の表面に跡が付くとともに、基材フィルム２又は半導体加工シート１をロールから巻き出す時などにおけるハンドリング性が悪くなるおそれがある。
【００４０】
樹脂層（Ａ）は、前述した通り、オレフィン系樹脂Ｄを８〜７０質量％含有するが、当該オレフィン系樹脂Ｄ以外の成分として、オレフィン系樹脂Ｄ以外のオレフィン系樹脂（以下、「オレフィン系樹脂Ｅ」ということがある。）を含有することが好ましい。
【００４１】
すなわち、オレフィン系樹脂Ｅは、樹脂密度が０．８７０〜０．９００ｇ／ｃｍ３の要件、及び融解ピークにおける熱流量が２．５Ｗ／ｇ以下の要件の一方又は両方を満たさない樹脂である。オレフィン系樹脂Ｅとしては、例えば、ポリエチレン（単量体単位としてエチレンを６０〜１００質量％、特に７０〜９９．５質量％含有する、エチレンの単独重合体又は共重合体）、プロピレン−ブテン共重合体等であって、密度が０．９１０ｇ／ｃｍ３以上、０．９２０ｇ／ｃｍ３未満であるものが好ましい。エチレンの共重合体としては、例えば、エチレン−プロピレン共重合体、エチレン−ブテン共重合体等が好ましい。これらの中でも、特に密度が０．９１５〜０．９１８ｇ／ｃｍ３のポリエチレン（以下、「低密度ポリエチレン」ということがある。）がより好ましい。かかる低密度ポリエチレン等のオレフィン系樹脂Ｅは、上記オレフィン系樹脂Ｄとの相溶性が高いという利点がある。
【００４２】
基材フィルム２の厚さは、通常２０〜５００μｍであり、好ましくは３０〜２００μｍ、より好ましくは４０〜１５０μｍである。
【００４３】
基材フィルム２は、常法によって製造することができ、例えば、オレフィン系樹脂Ｄとオレフィン系樹脂Ｅとを混練し、その混練物から直接、又は一旦ペレットを製造した後、押出し等により製膜することができる。混練する際の温度は、１８０〜２３０℃が好ましい。
【００４４】
基材フィルム２を構成する樹脂組成物（本実施形態では樹脂層（Ａ））は、軟化温度が９０〜１２０℃であることが好ましく、特に１００〜１１５℃であることが好ましい。樹脂層（Ａ）の軟化温度が９０℃以上であることで、基材フィルム２はブロッキングが発生しにくいものとなり、基材フィルム２又は半導体加工シート１の良好なハンドリング性を確保することができる。また、樹脂層（Ａ）の軟化温度が１２０℃以上であると、ダイシング後のエキスパンド工程において、基材フィルム２がネッキングしてしまい、均一にチップ間隔を拡張することができなくなるおそれがある。
【００４５】
ここで、本明細書における軟化温度は、高化式フローテスター（試験例では、島津製作所社製、型番：ＣＦＴ−１００Ｄを使用）によって得られた値とする。具体的には、荷重９．８１Ｎとし、穴形状がφ２．０ｍｍ、長さが５．０ｍｍのダイを使用し、昇温速度１０℃／分で測定した際に、ストロークに変化が生じ始めた温度を軟化温度と規定する。
【００４６】
接着剤層３を構成する材料としては、ウェハ固定機能とダイ接着機能とを兼ね備えるものであれば、特に制限はなく使用することができる。このような接着剤層３を構成する材料としては、熱可塑性樹脂と低分子量の熱硬化性接着成分とからなるものや、Ｂステージ（半硬化状）の熱硬化型接着成分からなるもの等が用いられる。熱可塑性樹脂としては、アクリル重合体、ポリエステル樹脂、ウレタン樹脂、フェノキシ樹脂、ポリブテン、ポリブタジエン、ポリ塩化ビニル、ポリエチレンテレフタレート、ポリブチレンテレフタレート、エチレン（メタ）アクリル酸共重合体、エチレン（メタ）アクリル酸エステル共重合体、ポリスチレン、ポリカーボネート、ポリイミドなどが挙げられるが、中でも、粘着性および造膜性（シート加工性）の点からアクリル重合体が好ましい。熱硬化性接着成分としては、エポキシ系樹脂、ポリイミド系樹脂、フェノール系樹脂、シリコーン系樹脂、シアネート系樹脂、ビスマレイミドトリアジン樹脂、アリル化ポリフェニレンエーテル樹脂（熱硬化性ＰＰＥ）、ホルムアルデヒド系樹脂、不飽和ポリエステルまたはこれらの共重合体などが挙げられるが、中でも、接着性の点からエポキシ系樹脂が好ましい。接着剤層３を構成する材料としては、特に、アクリル重合体（ａ）、エポキシ系樹脂（ｂ）及び硬化剤（ｃ）を含有する材料が好ましい。
【００４７】
アクリル重合体（ａ）としては、特に制限はなく、従来公知のアクリル重合体を用いることができる。アクリル重合体（ａ）の重量平均分子量（Ｍｗ）は、１万〜２００万であることが好ましく、１０万〜１５０万であることがより好ましい。アクリル重合体（ａ）のＭｗが低過ぎると、接着剤層３と基材フィルム２との剥離性が低下し、チップのピックアップ不良が起こることがある。アクリル重合体（ａ）のＭｗが高過ぎると、被着体の凹凸に接着剤層３が追従できないことがあり、ボイドなどの発生要因になることがある。なお、本明細書における重量平均分子量（Ｍｗ）は、ゲル・パーミエーション・クロマトグラフィー（ＧＰＣ）法により測定されるポリスチレン換算値である。
【００４８】
アクリル重合体（ａ）のガラス転移温度（Ｔｇ）は、−６０〜７０℃であることが好ましく、−３０〜５０℃であることがより好ましい。アクリル重合体（ａ）のＴｇが低過ぎると、接着剤層３と基材フィルム２との剥離性が低下し、チップのピックアップ不良が起こることがある。アクリル重合体（ａ）のＴｇが高過ぎると、ウェハを固定するための接着力が不充分となるおそれがある。
【００４９】
アクリル重合体（ａ）を構成するモノマーとしては、（メタ）アクリル酸エステルモノマー又はその誘導体が挙げられ、より具体的には、例えば、（メタ）アクリル酸メチル、（メタ）アクリル酸エチル、（メタ）アクリル酸プロピル、（メタ）アクリル酸ブチルなどのアルキル基の炭素数が１〜１８である（メタ）アクリル酸アルキルエステル；（メタ）アクリル酸シクロアルキルエステル、（メタ）アクリル酸ベンジルエステル、イソボルニル（メタ）アクリレート、ジシクロペンタニル（メタ）アクリレート、ジシクロペンテニル（メタ）アクリレート、ジシクロペンテニルオキシエチル（メタ）アクリレート、イミド（メタ）アクリレートなどの環状骨格を有する（メタ）アクリル酸エステル；ヒドロキシメチル（メタ）アクリレート、２−ヒドロキシエチル（メタ）アクリレート、２−ヒドロキシプロピル（メタ）アクリレートなどの水酸基含有（メタ）アクリル酸エステル；グリシジルアクリレート、グリシジルメタクリレートなどが挙げられる。また、アクリル酸、メタクリル酸、イタコン酸などのカルボキシル基を含有する不飽和単量体を用いてもよい。これらは１種を単独で用いてもよいし、２種以上を併用してもよい。
【００５０】
アクリル重合体（ａ）を構成するモノマーとして、上記の中では、エポキシ系樹脂（ｂ）との相溶性の点から、少なくとも水酸基含有（メタ）アクリル酸エステルを用いることが好ましい。この場合、アクリル重合体（ａ）において、水酸基含有（メタ）アクリル酸エステルに由来する構成単位は、１〜２０質量％の範囲で含まれることが好ましく、３〜１５質量％の範囲で含まれることがより好ましい。アクリル重合体（ａ）として、具体的には、（メタ）アクリル酸アルキルエステルと水酸基含有（メタ）アクリル酸エステルとの共重合体が好ましい。
【００５１】
また、アクリル重合体（ａ）は、本発明の目的を損なわない範囲で、酢酸ビニル、アクリロニトリル、スチレンなどのモノマーを共重合させてもよい。
【００５２】
エポキシ系樹脂（ｂ）としては、従来公知の種々のエポキシ樹脂を用いることができる。エポキシ樹脂としては、ビスフェノールＡ型エポキシ樹脂、ビスフェノールＦ型エポキシ樹脂、フェニレン骨格型エポキシ樹脂、フェノールノボラック型エポキシ樹脂、クレゾールノボラック型エポキシ樹脂、ジシクロペンタジエン(ＤＣＰＤ)型エポキシ樹脂、ビフェニル型エポキシ樹脂、トリフェノールメタン型エポキシ樹脂、複素環型エポキシ樹脂、スチルベン型エポキシ樹脂、縮合環芳香族炭化水素変性エポキシ樹脂や、これらのハロゲン化物などの、構造単位中に２つ以上の官能基が含まれるエポキシ樹脂が挙げられる。これらのエポキシ樹脂は、１種を単独で用いてもよいし、２種類以上を併用してもよい。
【００５３】
エポキシ樹脂のエポキシ当量は特に限定されないが、１５０〜１０００（ｇ／ｅｑ）であることが好ましい。なお、エポキシ当量は、ＪＩＳ  Ｋ７２３６：２００８に準じて測定される値である。
【００５４】
エポキシ系樹脂（ｂ）の含有量は、アクリル重合体（ａ）１００質量部に対して、１〜１５００質量部が好ましく、３〜１０００質量部がより好ましい。エポキシ系樹脂（ｂ）の含有量が上記範囲を下回ると、充分な接着力が得られないおそれがあり、エポキシ系樹脂（ｂ）の含有量が上記範囲を上回ると、造膜性が低下し、接着剤層３を形成することが困難になるおそれがある。
【００５５】
硬化剤（ｃ）は、エポキシ系樹脂（ｂ）に対する硬化剤として機能する。硬化剤（ｃ）としては、エポキシ基と反応しうる官能基を分子中に２個以上有する化合物が挙げられ、その官能基としては、フェノール性水酸基、アルコール性水酸基、アミノ基、カルボキシル基、酸無水物基などが挙げられる。これらの中では、フェノール性水酸基、アミノ基および酸無水物基が好ましく、フェノール性水酸基およびアミノ基がより好ましい。
【００５６】
硬化剤（ｃ）の具体例としては、ノボラック型フェノール樹脂、ジシクロペンタジエン系フェノール樹脂、トリフェノールメタン型フェノール樹脂、アラルキルフェノール樹脂などのフェノール性熱硬化剤；ＤＩＣＹ（ジシアンジアミド）などのアミン系熱硬化剤が挙げられる。硬化剤（ｃ）は、１種を単独で用いてもよいし、２種以上を併用してもよい。
【００５７】
硬化剤（ｃ）の含有量は、エポキシ系樹脂（ｂ）１００質量部に対して、０．１〜５００質量部が好ましく、１〜２００質量部がより好ましい。硬化剤（ｃ）の含有量が上記範囲を下回ると、充分な接着力を有する接着剤層３が得られないことがある。硬化剤（ｃ）の含有量が上記範囲を上回ると、接着剤層３の吸湿率が高まり、半導体パッケージの信頼性が低下することがある。
【００５８】
接着剤層３を構成する材料（接着剤組成物）には、上記以外に、所望により、硬化促進剤、カップリング剤、架橋剤、エネルギー線重合性化合物、光開始剤、可塑剤、帯電防止剤、酸化防止剤、顔料、染料、無機充填剤等の各種添加剤が含まれていてもよい。これらの各添加剤は、１種が単独で含まれてもよいし、２種以上が組み合わせられて含まれてもよい。
【００５９】
硬化促進剤は、接着剤組成物の硬化速度を調整するために用いられる。硬化促進剤としては、エポキシ基とフェノール性水酸基やアミン等との反応を促進し得る化合物が好ましい。かかる化合物としては、具体的には、３級アミン類、２−フェニル−４，５−ジ（ヒドロキシメチル）イミダゾール等のイミダゾール類、有機ホスフィン類、テトラフェニルボロン塩等が挙げられる。
【００６０】
カップリング剤は、接着剤組成物の被着体に対する接着性・密着性を向上させる機能を有する。また、カップリング剤を使用することで、接着剤組成物を硬化して得られる硬化物の耐熱性を損なうことなく、当該硬化物の耐水性を向上させることができる。カップリング剤は、上記アクリル重合体（ａ）およびエポキシ系樹脂（ｂ）が有する官能基と反応する基を有する化合物であることが好ましい。このようなカップリング剤としては、シランカップリング剤が好ましい。シランカップリング剤としては特に制限はなく、公知のものが使用できる。
【００６１】
架橋剤は、接着剤層３の凝集力を調節するためのものである。上記アクリル重合体（ａ）の架橋剤としては、特に制限はなく使用することができ、例えば、有機多価イソシアナート化合物、有機多価イミン化合物等が挙げられる。
【００６２】
エネルギー線重合性化合物は、紫外線、電子線等のエネルギー線の照射を受けると重合硬化する化合物である。エネルギー線重合性化合物をエネルギー線照射によって硬化させることで、接着剤層３と基材フィルム２との剥離性が向上するため、ピックアップがしやすくなる。
【００６３】
エネルギー線重合性化合物としては、アクリレート系化合物が好ましく、分子内に少なくとも１つの重合性二重結合を有するものが特に好ましい。そのようなアクリレート系化合物としては、具体的には、ジシクロペンタジエンジメトキシジアクリレート、トリメチロールプロパントリアクリレート、ペンタエリスリトールトリアクリレート、ペンタエリスリトールテトラアクリレート、ジペンタエリスリトールモノヒドロキシペンタアクリレート、ジペンタエリスリトールヘキサアクリレート、１，４−ブチレングリコールジアクリレート、１，６−ヘキサンジオールジアクリレート、ポリエチレングリコールジアクリレート、オリゴエステルアクリレート、ウレタンアクリレート系オリゴマー、エポキシ変性アクリレート、ポリエーテルアクリレート、イタコン酸オリゴマーなどが挙げられる。
【００６４】
アクリレート系化合物の重量平均分子量は、通常、１００〜３００００であり、好ましくは３００〜１００００程度である。
【００６５】
接着剤組成物がエネルギー線重合性化合物を含有する場合、エネルギー線重合性化合物の含有量は、アクリル重合体（ａ）１００質量部に対して、通常１〜４００質量部、好ましくは３〜３００質量部、より好ましくは１０〜２００質量部である。
【００６６】
光開始剤は、接着剤層３が上記エネルギー線重合性化合物を含む場合に、エネルギー線の照射により重合硬化するにあたって、重合硬化時間およびエネルギー線の照射量を少なくすることができるものである。光開始剤としては、公知のものを使用することができる。
【００６７】
接着剤層３の厚さは、通常は３〜１００μｍ、好ましくは５〜８０μｍ程度である。
【００６８】
上記のような半導体加工シート１は、常法によって製造することができる。例えば、接着剤層３を構成する材料と、所望によりさらに溶媒とを含有する塗布剤を調製し、ロールコーター、ナイフコーター、ロールナイフコーター、エアナイフコーター、ダイコーター、バーコーター、グラビアコーター、カーテンコーター等の塗工機によって基材フィルム２の片面に塗布して乾燥させ、接着剤層３を形成することにより製造することができる。あるいは、上記塗布剤を、所望の剥離シートの剥離面に塗布して乾燥させ、接着剤層３を形成した後、その接着剤層３に基材フィルム２を圧着することにより製造することもできる。
【００６９】
以上の半導体加工シート１においては、基材フィルム２と接着剤層３との間で良好な剥離性、すなわち良好なピックアップ性能を有するとともに、かつ当該ピックアップ性能の経時的な低下が抑制される。
【００７０】
本実施形態に係る半導体加工シート１は、ダイシング工程及びダイボンディング工程に使用されるダイシング・ダイボンディングシートとして好ましく使用することができる。
【００７１】
〔第２の実施形態〕
図２は、本発明の第２の実施形態に係る半導体加工シート１０の断面図である。
【００７２】
図２に示すように、本実施形態に係る半導体加工シート１０は、２層の樹脂層からなる基材フィルム２０と、基材フィルム２０の片面（図２では上面）に積層された接着剤層３とを備えている。
【００７３】
本実施形態における基材フィルム２０は、接着剤層３と接する側に位置する樹脂層（Ａ）と、接着剤層３と接しない側に位置する樹脂層（Ｂ）とから構成される。樹脂層（Ａ）は、上記第１の実施形態に係る半導体加工シート１における樹脂層（Ａ）と同様の材料からなる。ただし、本実施形態における樹脂層（Ａ）の厚さは、１０〜１２０μｍであることが好ましく、２０〜１００μｍであることがより好ましく、３０〜８０μｍであることが特に好ましい。
【００７４】
本実施形態における樹脂層（Ｂ）は、基材フィルム２０にエキスパンド性能を付与するためのものである。すなわち、樹脂層（Ａ）と樹脂層（Ｂ）とからなる基材フィルム２０は、良好なピックアップ性能を有するとともに、かつエキスパンド性にも優れる。
【００７５】
樹脂層（Ｂ）は、伸長性に優れた樹脂からなるものであればよく、特に限定されない。このような樹脂としては、例えば、オレフィン単量体と、アクリル系モノマーから選ばれる１種又は２種以上とを重合した共重合体が挙げられる。
【００７６】
樹脂層（Ｂ）は、特に、伸長性に優れたエチレン−（メタ）アクリル酸共重体を主成分とする樹脂組成物からなるものであることが好ましい。エチレン−（メタ）アクリル酸共重体中の特にエチレン成分は、樹脂層（Ｂ）に対し良好な伸長性・エキスパンド性能を付与する。なお、「エチレン−（メタ）アクリル酸共重体」は、エチレン−アクリル酸共重合体であってもよいし、エチレン−メタクリル酸共重合体であってもよく、またエチレン−アクリル酸−メタクリル酸共重合体であってもよい。
【００７７】
上記エチレン−（メタ）アクリル酸共重体における構成成分としての（メタ）アクリル酸含有量は、３〜２０質量％であることが好ましく、４〜１５質量％であることがより好ましく、５〜１２質量％であることが特に好ましい。エチレン−（メタ）アクリル酸共重合体中における（メタ）アクリル酸の含有量が３質量％未満であると、樹脂層（Ｂ）の結晶性が高くなり、ダイシング後のエキスパンド時に基材フィルム２０がネッキングしてしまい、チップ間隔が均一に拡張しにくくなるおそれがある。一方、（メタ）アクリル酸の含有量が２０質量％を超えると、樹脂層（Ｂ）自体にベタツキが発生することがあり、装置を用いてダイシングを行う際に、半導体加工シート１０を搬送できなくなってしまうおそれがある。
【００７８】
エチレン−（メタ）アクリル酸共重合体において、アクリル酸及び／又はメタクリル酸から導かれる構成単位以外の部分は、基本的にはエチレンから導かれる構成単位であるが、本実施形態に係る半導体加工シート１０の目的を損なわない範囲で、エチレン以外のオレフィン単量体として、プロピレン等のα−オレフィン、（メタ）アクリル酸以外のアクリル系モノマーとして、メチル（メタ）アクリル酸エステル、エチル（メタ）アクリル酸エステル、アルキルビニルエステル等から導かれる構成単位が含まれていてもよい。このような他のモノマーから導かれる構成単位は、上記エチレン−（メタ）アクリル酸共重合体中に、１０質量％未満の割合で含まれていてもよい。
【００７９】
エチレン−（メタ）アクリル酸共重合体の共重合形態については特に制限はなく、ランダム、ブロック、グラフト共重合体のいずれであってもよい。また、エチレン−（メタ）アクリル酸共重合体の分子量は、重量平均分子量（Ｍｗ）で１０，０００〜１，０００，０００であることが好ましく、特に５０，０００〜５００，０００であることが好ましい。
【００８０】
樹脂層（Ｂ）を構成する樹脂組成物の主成分は、１種類のエチレン−（メタ）アクリル酸共重合体であってもよいし、２種類以上のエチレン−（メタ）アクリル酸共重合体をブレンドしたものであってもよい。
【００８１】
樹脂層（Ｂ）を構成する樹脂組成物は、上記エチレン−（メタ）アクリル酸共重合体以外にも、本実施形態に係る半導体加工シート１０の目的を損なわない範囲で、エチレン−ブチルアクリレート、エチレン−ビニルアセテート、エチレン−プロピレン共重合体、エチレン−ブテン共重合体等を含有してもよい。これらの樹脂の含有量は、当該樹脂組成物中、３０質量％以下であることが好ましく、特に１０質量％以下であることが好ましい。
【００８２】
なお、樹脂層（Ｂ）は、上記の材料に限定されるものではなく、例えば、ポリエチレン、ポリプロピレン、ポリブテン等のポリオレフィン；エチレン−酢酸ビニル共重合体、エチレン−（メタ）アクリル酸エステル等のエチレン共重合体；ポリエチレンテレフタレート、ポリエチレンナフタレート等のポリエステル；ポリウレタン；ポリ塩化ビニル；ポリアミドなどから構成されてもよい。樹脂層（Ｂ）がこれらの材料からなる場合には、基材フィルム２又は半導体加工シート１０のハンドリング性を向上させることができる。
【００８３】
樹脂層（Ｂ）の厚さは、４０〜１２０μｍであることが好ましく、特に５０〜１００μｍであることが好ましい。また、樹脂層（Ｂ）の厚さは、樹脂層（Ａ）の厚さよりも厚いことがより好ましい。樹脂層（Ｂ）の厚さが上記の範囲にあることで、基材フィルム２０に良好なエキスパンド性能を付与することができる。
【００８４】
基材フィルム２０は、共押出し等により樹脂層（Ａ）及び樹脂層（Ｂ）を製膜すると同時に積層することによって製造してもよいし、各々の樹脂層（Ａ），（Ｂ）を製膜した後、それら樹脂層（Ａ）及び樹脂層（Ｂ）を接着剤等によって積層することによって製造してもよい。
【００８５】
本実施形態における基材フィルム２０の破断伸度は、１００％以上であることが好ましく、特に２００％以上であることが好ましい。破断伸度が１００％以上である基材フィルム２０は、エキスパンド工程の際に破断しにくく、被切断物を切断して形成したチップを離間し易いものとなる。
【００８６】
また、本実施形態における基材フィルム２０の引張弾性率は、８０〜１６０ＭＰａであることが好ましい。引張弾性率が８０ＭＰａ未満であると、半導体加工シート１０にウェハを貼着し、リングフレームに固定した場合、基材フィルム２０が柔らかいために弛みが発生し、搬送エラーの原因となることがある。一方、引張弾性率が１６０ＭＰａを超えると、エキスパンド工程時に加わる荷重を大きくしなければならないため、リングフレームから半導体加工シート１０自体が剥がれたりするなどの問題が発生するおそれがある。
【００８７】
以上の半導体加工シート１０においては、樹脂層（Ａ）を備えることで、基材フィルム２０と接着剤層３との間で良好な剥離性、すなわち良好なピックアップ性能を有するとともに、かつ当該ピックアップ性能の経時的な低下が抑制される。また、基材フィルム２０が上記のように樹脂層（Ａ）及び樹脂層（Ｂ）からなることで、本実施形態に係る半導体加工シート１０は、良好なエキスパンド性を有するものとなる。
【００８８】
本実施形態に係る半導体加工シート１０は、ダイシング工程、エキスパンド工程及びダイボンディング工程に使用されるダイシング・ダイボンディングシートとして好ましく使用することができる。
【００８９】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００９０】
例えば、基材フィルム２，２０は、３層以上の樹脂層からなるものであってもよい。この場合、接着剤層３に接触する樹脂層が、樹脂層（Ａ）と同様の材料からなる。
【実施例】
【００９１】
以下、実施例等により本発明をさらに具体的に説明するが、本発明の範囲はこれらの実施例等に限定されるものではない。【００９２】
〔実施例１〕
オレフィン系樹脂Ｄとして、超低密度ポリエチレン（住友化学社製，エクセレンＥＵＬ７３１，密度：０．８９５ｇ／ｃｍ３，融解ピークにおける熱流量：１．４Ｗ／ｇ，融解熱量：６９．５Ｊ／ｇ）１０質量部と、オレフィン系樹脂Ｅとして、低密度ポリエチレン（住友化学社製，スミカセンＬ７０５，密度０．９１８ｇ／ｃｍ３，融解ピークにおける熱流量：５．５Ｗ／ｇ，融解熱量ΔＨ：１２６．０Ｊ／ｇ）９０質量部とを、二軸混練機（東洋精機製作所社製，ラボプラストミル）にて溶融混練し、樹脂層（Ａ）用の押出用原材料を得た。【００９３】
また、樹脂層（Ｂ）用の押出用原材料として、エチレン−メタクリル酸共重体を主成分とする樹脂組成物（三井デュポンポリケミカル社製，ニュクレルＮ０９０３ＨＣ，メタアクリル酸含有量：９．０質量％）を準備した。【００９４】
次いで、樹脂層（Ａ）用の押出用原材料と、樹脂層（Ｂ）用の押出用原材料とを、小型Ｔダイ押出機（東洋精機製作所社製，ラボプラストミル）によって押出成形し、厚さ４０μｍの樹脂層（Ａ）と、厚さ６０μｍの樹脂層（Ｂ）とからなる２層構造の基材フィルムを得た。【００９５】
一方、下記成分を配合して接着剤層形成用の塗布液を調整した。なお、各成分の数値（質量％）は、固形分換算の質量％を示し、本明細書において固形分とは溶媒以外の全成分をいう。
［アクリル重合体（ａ）］
・ｎ−ブチルアクリレートを主体とするアクリル系共重合体（日本合成化学工業社製，製品名「コーポニールＮ２３５９−６」，Ｍｗ：約８０万，固形分濃度３４質量％）：１４質量％
［エポキシ系樹脂（ｂ）］
・ビスフェノールＡ型エポキシ樹脂（三菱化学社製，製品名「ＪＥＲ８２８」，エポキシ当量１８９ｇ／ｅｑ）：１８質量％
・ＤＣＰＤ型エポキシ樹脂（大日本インキ化学社製，製品名「ＥＰＩＣＬＯＮ  ＨＰ−７２００ＨＨ」，エポキシ当量２６５〜３００ｇ／ｅｑ，軟化点７５〜９０℃）：５５質量％
［硬化剤（ｃ）］
・ジシアンジアミド（旭電化社製，製品名「アデカハードナー３６３６ＡＳ」：１．６質量％
［硬化促進剤］
・２−フェニル−４，５−ジ（ヒドロキシメチル）イミダゾール（四国化成工業社製，製品名「キュアゾール２ＰＨＺ」）：１．５質量％
［シランカップリング剤］
・γ−グリシドキシプロピルトリメトキシシランを付加させたシリケート化合物（三菱化学社製，製品名「ＭＫＣシリケートＭＳＥＰ２」）：０．５質量％
［エネルギー線重合性化合物］
・ジシクロペンタジエンジメトキシジアクリレート（日本化薬社製，製品名「カラヤッドＲ６８４」）：９．１質量％
［光重合開始剤］
・α−ヒドロキシシクロヘキシルフェニルケトン（チバ・スペシャルティ・ケミカルズ社製，製品名「イルガキュア１８４」）：０．３質量％【００９６】
得られた接着剤層形成用の塗布液を、上記樹脂層（Ａ）の表面に、乾燥後の膜厚が２０μｍとなるように塗布し、１００℃で１分間乾燥させて接着剤層を形成し、半導体加工シートを作製した。【００９７】
〔実施例２〕
実施例１において、樹脂層（Ａ）の押出用原材料中のオレフィン系樹脂Ｄの配合量を３０質量部、オレフィン系樹脂Ｅの配合量を７０質量部に変更する以外は、実施例１と同様にして半導体加工シートを製造した。【００９８】
〔実施例３〕
実施例１において、樹脂層（Ａ）の押出用原材料中のオレフィン系樹脂Ｄの配合量を５０質量部、オレフィン系樹脂Ｅの配合量を５０質量部に変更する以外は、実施例１と同様にして半導体加工シートを製造した。【００９９】
〔実施例４〕
実施例３において、押出用原材料中のオレフィン系樹脂Ｄを、超低密度ポリエチレン（住友化学社製，エクセレンＶＬ−２００，密度０．９００ｇ／ｃｍ３，融解ピークにおける熱流量：２．０Ｗ／ｇ，融解熱量ΔＨ７９．１Ｊ／ｇ）に変更する以外は、実施例３と同様にして半導体加工シートを製造した。【０１００】
〔実施例５〕
実施例２において、樹脂層（Ｂ）の押出用原材料を、エチレン−メタクリル酸共重体（三井デュポンポリケミカル社製，ニュクレルＡＮ４２２５Ｃ，メタクリル酸含有量：５．０質量％）に変更する以外は、実施例２と同様にして半導体加工シートを製造した。【０１０１】
〔実施例６〕
実施例２において、樹脂層（Ｂ）の押出用原材料を、エチレン−メタクリル酸共重体（三井デュポンポリケミカル社製，ニュクレルＮ１２０７Ｃ，メタクリル酸含有量：１２．０質量％）に変更する以外は、実施例２と同様にして半導体加工シートを製造した。【０１０２】
〔実施例７〕
実施例１において、樹脂層（Ａ）の押出用原材料中のオレフィン系樹脂Ｄの配合量を６０質量部、オレフィン系樹脂Ｅの配合量を４０質量部に変更する以外は、実施例１と同様にして半導体加工シートを製造した。【０１０３】
〔実施例８〕
実施例２において、樹脂層（Ｂ）の押出用原材料を、エチレン−メタクリル酸共重体（三井デュポンポリケミカル社製，ニュクレルＡＮ４２１４Ｃ，メタクリル酸含有量：４．０質量％）に変更する以外は、実施例２と同様にして半導体加工シートを製造した。【０１０４】
〔実施例９〕
実施例２において、樹脂層（Ｂ）の押出用原材料を、エチレン−メタクリル酸共重体（三井デュポンポリケミカル社製，ニュクレルＮ１５２５，メタクリル酸含有量：１５．０質量％）に変更する以外は、実施例２と同様にして半導体加工シートを製造した。【０１０５】
〔実施例１０〕
実施例２において、樹脂層（Ｂ）を押し出さず、樹脂層（Ａ）単層のみで厚み１００μｍの基材フィルムを形成し、次いで、この基材フィルム上に実施例１と同様にして接着剤層を形成し、半導体加工シートを製造した。【０１０６】
〔比較例１〕
実施例１において、樹脂層（Ａ）の押出用原材料中のオレフィン系樹脂Ｄの配合量を０質量部、オレフィン系樹脂Ｅの配合量を１００質量部に変更する以外は、実施例１と同様にして半導体加工シートを製造した。【０１０７】
〔比較例２〕
実施例１において、樹脂層（Ａ）の押出用原材料中のオレフィン系樹脂Ｄの配合量を５質量部、オレフィン系樹脂Ｅの配合量を９５質量部に変更する以外は、実施例１と同様にして半導体加工シートを製造した。【０１０８】
〔比較例３〕
実施例２において、オレフィン系樹脂Ｄとして、超低密度ポリエチレン（東ソー社製，ルミタック４３−１，密度０．９０５ｇ／ｃｍ３，融解ピークにおける熱流量：２．４Ｗ／ｇ，融解熱量ΔＨ８８．９Ｊ／ｇ）を使用する以外は、実施例２と同様にして半導体加工シートを製造した。【０１０９】
〔比較例４〕
実施例２において、オレフィン系樹脂Ｄとして、超低密度ポリエチレン（プライムポリマー社製，エボリューＳＰ９０１００，密度０．８９０ｇ／ｃｍ３，融解ピークにおける熱流量：２．８Ｗ／ｇ，融解熱量ΔＨ８７．８Ｊ／ｇ）を使用する以外は、実施例２と同様にして半導体加工シートを製造した。【０１１０】
〔比較例５〕
比較例１において、樹脂層（Ｂ）の押出用原材料を、エチレン−メタクリル酸共重体（三井デュポンポリケミカル社製，ニュクレルＮ４２１４Ｃ，メタクリル酸含有量：４．０質量％）に変更する以外は、比較例１と同様にして半導体加工シートを製造した。【０１１１】
〔試験例１〕（ピックアップ性能の評価）
実施例及び比較例で製造した半導体加工シートを２５ｍｍ×２５０ｍｍに裁断し、試験片を作製した。この試験片を＃２０００シリコンウェハ（２００ｍｍ径，厚さ３５０μｍ）の研削面に貼り付けて、２ｋｇのゴムロールを１往復することにより両者を圧着した。この状態で２３℃、５０％ＲＨの条件下に２０分以上放置した後、万能型引張試験機（オリエンテック社製，テンシロン）を使用して３００ｍｍ／ｍｉｎの速度で１８０°剥離を行い、接着剤層と基材フィルム間の剥離力を測定し、その値を（初期値：ｆ１（ｍＮ／２５ｍｍ））とした。【０１１２】
一方、半導体加工シートを４０℃の条件下（４０℃の恒温槽）で２４時間加熱した後、室温に戻し、上記と同様の方法で接着剤層と基材フィルム間の剥離力の測定を行い、その値（促進後の値：ｆ２（ｍＮ／２５ｍｍ））とした。この両値を下記の式に導入し、剥離力の変化率：Ｒ（％）を算出した。ピックアップ性能は、Ｒが５０％以下であれば○、Ｒが５０％超、１００％以下であれば△、Ｒが１００％超であれば×とした。結果を表１に示す。
Ｒ＝（ｆ２−ｆ１）×１００／ｆ１【０１１３】
〔試験例２〕（軟化温度測定試験）
実施例1に示す二軸混練機（東洋精機製作所社製，ラボプラストミル）にて溶融混練した樹脂層（Ａ）用の押出用原材料について、軟化温度の測定を行った。具体的には、高化式フローテスター（株式会社島津製作所社製，型番：ＣＦＴ−１００Ｄ)を用いて、穴形状がφ２．０ｍｍ、長さ５．０ｍｍのダイを使用し、サンプル量４ｇ、荷重９．８１Ｎ、昇温速度１０℃／分の条件で測定を行い、ストロークに変化が生じ始めた温度を軟化温度とした。結果を表１に示す。【０１１４】
〔試験例３〕（エキスパンド性試験）
実施例及び比較例で製造した半導体加工シートの接着剤層に６インチウェハを貼付した後、当該半導体加工シートをフラットフレームに装着し、２０μｍ厚のダイヤモンドブレードにより、ウェハを５ｍｍ角のチップにフルカットした。次に、エキスパンディング冶具（ＮＥＣマシナリー社製，ダイボンダーＣＳＰ−１００ＶＸ）を用いて、半導体加工シートを速度３００ｍｍ／分で１０ｍｍ引き落とした。このときのウェハ全体の拡張状態を目視で確認した。その結果、問題なく拡張でき、チップが全体的に均一に並んでいる場合は○、拡張はできるが、チップの並びに不均一な部分がある場合は△、拡張時に半導体加工シートが破断した場合には×と判定した。結果を表１に示す。【０１１５】
〔試験例４〕（ハンドリング性評価）
実施例及び比較例で製造した基材フィルムを、３インチ径、３３０ｍｍ幅のプラスチック管に１００ｍ巻き取り、評価サンプルを作製した。このサンプルを４０℃雰囲気下で１週間保管した後、再度巻き返しを行った際の状態を、下記の基準で評価した。結果を表１に示す。
○：抵抗なく巻き出すことができる。
△：巻き出すことができるが、部分的にブロッキングが生じており、シート表面に跡が残る。
×：部分的又は全体的にブロッキングが生じ、巻き出すことができない。【０１１６】
【表１】
0006012602.tif 000002
【０１１７】
表１から明らかなように、樹脂層（Ａ）が本発明の要件を満たす実施例１〜１０の半導体加工シートは、良好なピックアップ性能が促進後においても維持された。また、本発明の要件を満たす樹脂層（Ａ）と、樹脂層（Ｂ）との２層からなる実施例１〜９の半導体加工シートは、ピックアップ性に加え、エキスパンド性にも優れることが確認された。さらに、樹脂層（Ａ）におけるオレフィン系樹脂Ｄの含有量が１０〜５０質量％であり、樹脂層（Ｂ）におけるエチレン−メタクリル酸共重体中のメタクリル酸含有量が５．０〜１２．０質量％である実施例１〜６の半導体加工シートは、ピックアップ性に加え、ハンドリング性及びエキスパンド性の全てにおいて、特に優れることが確認された。【０１１８】
これに対し、樹脂層（Ａ）が本発明の要件を満たさない比較例の半導体加工シートでは、促進後にピックアップ力が上昇し、良好なピックアップ性能が得られなかった。
【産業上の利用可能性】
【０１１９】
本発明に係る半導体加工シート用基材フィルム及び半導体加工シートは、特にダイシング・ダイボンディングシートに使用するのに好適である。
【符号の説明】
【０１２０】
１，１０…半導体加工シート
２，２０…基材フィルム
３…接着剤層
【図１】
0006012602.tif 000003
【図２】
0006012602.tif 000004